(57)【要約】      （修正有）【課題】ブラスト加工時の衝撃による強化ガラスでの自然破損の発生を抑制できる太陽電池モジュールの製造方法及び従来に比べて反射防止層の剥がれを防止できる太陽電池モジュールを提供することを目的とする。【解決手段】透光性基板１０上に透光性基板１０の屈折率よりも低い屈折率を有する反射防止層１１が積層された第１封止部材２を用い、第２封止部材３とともに太陽電池セル３０を挟んで封止する製造方法であって、透光性基板１０上の反射防止層１１に対して、反射防止層１１の硬度よりも高く、かつ透光性基板１０の硬度よりも低い硬度の研磨粒子を吹き付けて表面凹凸１２を形成する表面凹凸形成工程を含む。【選択図】図２
2020053500.tif 000002
【特許請求の範囲】
【請求項１】
透光性基板上に前記透光性基板の屈折率よりも低い屈折率を有する反射防止層が積層された第１封止部材を用い、第２封止部材ともに太陽電池セルを挟んで封止する太陽電池モジュールの製造方法であって、
前記透光性基板上の前記反射防止層に対して、前記反射防止層の硬度よりも高く、かつ前記透光性基板の硬度よりも低い硬度の研磨粒子を吹き付けて表面凹凸を形成する表面凹凸形成工程を含む、太陽電池モジュールの製造方法。
【請求項２】
前記透光性基板は、ガラス製である、請求項１に記載の太陽電池モジュールの製造方法。
【請求項３】
前記透光性基板は、前記反射防止層側の表面に圧縮応力層を有する強化ガラスである、請求項１又は２に記載の太陽電池モジュールの製造方法。
【請求項４】
前記研磨粒子のモース硬度は、３以上５以下である、請求項２又は３に記載の太陽電池モジュールの製造方法。
【請求項５】
前記太陽電池セルは、シリコン基板上にシリコン層が積層された結晶シリコン系太陽電池セルである、請求項１乃至４のいずれかに記載の太陽電池モジュールの製造方法。
【請求項６】
第１封止部材と、第２封止部材と、太陽電池セルを含み、前記太陽電池セルが前記第１封止部材と前記第２封止部材の間に配された太陽電池モジュールであって、
前記第１封止部材は、前記太陽電池モジュールの一方の主面を形成するものであって、前記太陽電池セル側から、強化ガラス層と、反射防止層が積層されており、
前記強化ガラス層は、前記反射防止層側の表面に圧縮応力層を有する強化ガラスで構成されており、
前記反射防止層は、前記強化ガラス層とは反対側の表面に可視光を散乱させる表面凹凸が形成されており、
前記反射防止層を貫通し前記強化ガラス層を底部とする凹部を有し、
前記凹部は、前記表面凹凸を構成するものであって、かつ、底部に高低差が０．３μｍ以上の凹凸が形成されていない、太陽電池モジュール。
【請求項７】
第１封止部材と、第２封止部材と、太陽電池セルを含み、前記太陽電池セルが前記第１封止部材と前記第２封止部材の間に配された太陽電池モジュールであって、
前記第１封止部材は、前記太陽電池モジュールの一方の主面を形成するものであって、前記太陽電池セル側から、強化ガラス層と、反射防止層が積層されており、
前記強化ガラス層は、前記反射防止層側の表面に圧縮応力層を有する強化ガラスで構成されており、
前記反射防止層は、前記強化ガラス層とは反対側の表面に可視光を散乱させる表面凹凸が形成されており、
前記反射防止層は、前記表面凹凸を構成する凹部を有し、
前記凹部の底部と前記強化ガラス層との最短距離が０．１μｍ以下である、太陽電池モジュール。
【請求項８】
前記反射防止層の最大厚みは、２μｍ以下である、請求項６又は７に記載の太陽電池モジュール。
【請求項９】
前記反射防止層の算術平均粗さは、０．５μｍ以上である、請求項６乃至８のいずれかに記載の太陽電池モジュール。
【発明の詳細な説明】
【技術分野】
【０００１】
本発明は、太陽電池モジュールの製造方法及び太陽電池モジュールに関する。
【背景技術】
【０００２】
従来から、受光面での反射によるぎらつき等を防止する防眩型の太陽電池モジュールが知られている（例えば、特許文献１）。この防眩型の太陽電池モジュールは、ブラスト加工により、受光面に微細な表面凹凸を形成し、当該表面凹凸により、可視光を散乱させ、表面での反射によるぎらつきを防止している。
【０００３】
また、太陽電池モジュールは、屋外の外壁面に設置する場合が多いため、投石や風圧等の物理的衝撃に耐える強度が必要となる。そこで、従来から、太陽電池を封止する封止部材として強化ガラスを使用し、物理的衝撃に耐える構造となっている（特許文献２）。
【先行技術文献】
【特許文献】
【０００４】
【特許文献１】特開２０１６−５８６９７号公報
【特許文献２】特開２００３−１１０１２８号公報
【発明の概要】
【発明が解決しようとする課題】
【０００５】
一般的に、強化ガラスは、圧縮応力層、引張応力層、圧縮応力層の３層構造となっており、引張応力と圧縮応力のつり合いによって、表面の強度が通常の非強化ガラス（フロートガラス）に比べて３倍から５倍程度の強度を持っている。
【０００６】
しかしながら、強化ガラスは、通常の非強化ガラスに比べて高強度であるものの、外部からの物理的衝撃によって、一度、ガラスの表面や角に亀裂が入り、当該亀裂が圧縮応力層を超えて引張応力層に達すると、圧縮応力と引張応力のバランスが崩れ、一瞬にして強化ガラス全体が細かい粒子状に破損するといういわゆる自然破損の問題がある。そのため、特許文献１のように、防眩機能を付加するべく、強化ガラスの表面にブラスト加工によって表面凹凸を形成すると、表面にクラックが生じ、製造時に自然粉砕が生じるおそれがある。また、ブラスト加工により圧縮応力層に潜在的な亀裂が形成された場合、亀裂が徐々に延伸して、内部の引張応力層の領域にまで到達すると、自然粉砕が生じるおそれがある。
【０００７】
そこで、本発明者は、強化ガラスへの亀裂の発生を防止するべく、強化ガラスの受光面に反射防止膜を形成し、当該反射防止膜に微細凹凸を形成した太陽電池モジュールを試作した。こうすることで、入射した太陽光のうちの反射成分が受光面表面で拡散反射を起こし、正反射成分の割合を小さくでき、防眩性を付与できると考えた。しかしながら、試作した太陽電池モジュールは、ある一定の防眩性を得られたものの、十分ではなかった。
一般的に、拡散反射によって得られる防眩性は、表面の粗さに依存し、算術平均粗さなどの表面粗さパラメータが大きいほど防眩性は向上するとされているが、上記したように強化ガラスには傷による自然粉砕の問題があるので、強化ガラスに至るまでの大きな表面凹凸を形成できない。そのため、表面粗さパラメータを大きくできない。また、表面粗さパラメータを大きくするためには、反射防止層の厚みを厚くする方策が考えられるが、厚すぎると剥がれが生じてしまうおそれがある。そのため、試作した太陽電池モジュールでは、強化ガラスに衝撃が伝わる程度まで深く凹凸を形成することができず、十分な算術平均粗さを確保することができなかった。
【０００８】
そこで、本発明は、ブラスト加工時の衝撃による透光性基板の強度低下の発生を抑制できる太陽電池モジュールの製造方法及び自然粉砕の発生を抑制できる太陽電池モジュールを提供することを目的とする。
【課題を解決するための手段】
【０００９】
上記した課題を解決するための本発明の請求項１に記載の発明は、透光性基板上に前記透光性基板の屈折率よりも低い屈折率を有する反射防止層が積層された第１封止部材を用い、第２封止部材ともに太陽電池セルを挟んで封止する太陽電池モジュールの製造方法であって、前記透光性基板上の前記反射防止層に対して、前記反射防止層の硬度よりも高く、かつ前記透光性基板の硬度よりも低い硬度の研磨粒子を吹き付けて表面凹凸を形成する表面凹凸形成工程を含む、太陽電池モジュールの製造方法である。
【００１０】
ここでいう「硬度」とは、材料の表面または表面近傍の機械的特性であり、材料が別の材料によって傷を与えられようとする時の、材料表面の傷つきにくさを示す。
【００１１】
本発明の構成によれば、研磨粒子の硬度が反射防止層よりも高く、透光性基板よりも低いので、表面凹凸形成工程における研磨粒子の衝突により、透光性基板の表面に実質的に傷が付かず、反射防止層のみに表面凹凸を形成できる。そのため、透光性基板の強度低下が生じず、機械強度を維持したまま、太陽電池モジュールの防眩性能を向上できる。
また、本発明の構成によれば、透光性基板に近い位置又は透光性基板までブラスト加工を行うことができるので、従来に比べて表面粗さを大きくできる。
【００１２】
請求項２に記載の発明は、前記透光性基板は、ガラス製である、請求項１に記載の太陽電池モジュールの製造方法である。
【００１３】
本発明の構成によれば、透光性基板をガラスで構成している。
ガラスは脆性材料であるため、ガラス製の透光性基板を用いた太陽電池の機械強度は、透光性基板の表面に存在する傷に大きく影響を受けてしまう。すなわち、透光性基板に曲げ方向の機械荷重がかかり、表面に引張応力が生じた際には、表面に傷が存在していると、表面に存在する傷の先端に応力が集中し、応力が増幅され、より小さい荷重で粉砕が生じる傾向がある。また、表面の傷が多く、長いほど増幅される応力が大きくなるので、傷がより多く存在する透光製基板は、機械強度が低下し、その結果、太陽電池モジュールの耐荷重性、耐衝撃性は低下する。
しかしながら、本発明の構成によれば、透光性基板としてガラスを使用した場合であっても、研磨粒子の硬度が反射防止層よりも高く、透光性基板よりも低いので、透光性基板の機械強度の低下を抑制できる。
【００１４】
請求項３に記載の発明は、前記透光性基板は、前記反射防止層側の表面に圧縮応力層を有する強化ガラスである、請求項１又は２に記載の太陽電池モジュールの製造方法である。
【００１５】
本発明の構成によれば、透光性基板が強化ガラスであるため、透光性基板の機械強度が高く、表面強度が高い太陽電池モジュールを製造できる。
また、本発明の構成によれば、研磨粒子の硬度が反射防止層よりも高く、透光性基板よりも低いので、表面に傷が付くことによる自然粉砕の発生を抑制できる。
【００１６】
請求項４に記載の発明は、前記研磨粒子のモース硬度は、３以上５以下である、請求項２又は３に記載の太陽電池モジュールの製造方法である。
【００１７】
ここでいう「モース硬度」とは、１０段階の標準鉱物で対象物をひっかいて、対象物の表面に傷がつくか否かを判断する尺度である。
【００１８】
本発明の構成によれば、ガラス製の透光性基板に対してより傷が付きにくい。
【００１９】
請求項５に記載の発明は、前記太陽電池セルは、シリコン基板上にシリコン層が積層された結晶シリコン系太陽電池セルである、請求項１乃至４のいずれかに記載の太陽電池モジュールの製造方法である。
【００２０】
本発明の構成によれば、結晶シリコン系太陽電池セルを使用しているため、他の種類の太陽電池（例えば、薄膜シリコン系の太陽電池）に比べて変換効率が高い太陽電池モジュールを製造できる。
【００２１】
請求項６に記載の発明は、第１封止部材と、第２封止部材と、太陽電池セルを含み、前記太陽電池セルが前記第１封止部材と前記第２封止部材の間に配された太陽電池モジュールであって、前記第１封止部材は、前記太陽電池モジュールの一方の主面を形成するものであって、前記太陽電池セル側から、強化ガラス層と、反射防止層が積層されており、前記強化ガラス層は、前記反射防止層側の表面に圧縮応力層を有する強化ガラスで構成されており、前記反射防止層は、前記強化ガラス層とは反対側の表面に可視光を散乱させる表面凹凸が形成されており、前記反射防止層を貫通し前記強化ガラス層を底部とする凹部を有し、前記凹部は、前記表面凹凸を構成するものであって、かつ、底部に高低差が０．３μｍ以上の凹凸が形成されていない、太陽電池モジュールである。
【００２２】
本発明の構成によれば、反射防止層に表面凹凸があり、凹部の底部をなす強化ガラス層に実質的に凹凸が形成されていないため、強化ガラス層の自然粉砕が生じにくい。
また、本発明の構成によれば、反射防止層の厚みに対する表面凹凸の粗さを大きくでき、従来に比べて防眩性能が高くできる。
【００２３】
請求項７に記載の発明は、第１封止部材と、第２封止部材と、太陽電池セルを含み、前記太陽電池セルが前記第１封止部材と前記第２封止部材の間に配された太陽電池モジュールであって、前記第１封止部材は、前記太陽電池モジュールの一方の主面を形成するものであって、前記太陽電池セル側から、強化ガラス層と、反射防止層が積層されており、前記強化ガラス層は、前記反射防止層側の表面に圧縮応力層を有する強化ガラスで構成されており、前記反射防止層は、前記強化ガラス層とは反対側の表面に可視光を散乱させる表面凹凸が形成されており、前記反射防止層は、前記表面凹凸を構成する凹部を有し、前記凹部の底部と前記強化ガラス層との最短距離が０．１μｍ以下である、太陽電池モジュールである。
【００２４】
本発明の構成によれば、反射防止層に表面凹凸があり、最大の深さをもつ凹部の底部が強化ガラス層に僅かに至っていないため、自然粉砕が生じにくい。
また本発明の構成によれば、最大の深さをもつ凹部の底部が強化ガラス層に極めて近接しているため、反射防止層の厚みに対する表面凹凸の粗さを大きくでき、従来に比べて防眩性能が高くできる。
【００２５】
請求項８に記載の発明は、前記反射防止層の最大厚みは、２μｍ以下である、請求項６又は７に記載の太陽電池モジュールである。
【００２６】
本発明の構成によれば、強化ガラス層からの反射防止層の剥がれが生じにくい。
【００２７】
請求項９に記載の発明は、前記反射防止層の算術平均粗さは、０．５μｍ以上である、請求項６乃至８のいずれかに記載の太陽電池モジュールである。
【００２８】
ここでいう「算術平均粗さ」とは、ＪＩＳ  Ｂ  ０６０１：２０１３に準ずるものである。
【００２９】
本発明の構成によれば、従来に比べて高い防眩機能を発揮できる。
【発明の効果】
【００３０】
本発明の太陽電池モジュールの製造方法によれば、ブラスト加工時の衝撃による透光性基板の強度低下の発生を抑制できる。
本発明の太陽電池モジュールによれば、強化ガラス層での自然粉砕の発生を抑制できる。
【図面の簡単な説明】
【００３１】
【図１】本発明の第１実施形態の太陽電池モジュールを模式的に示した斜視図である。
【図２】図１の太陽電池モジュールの断面図であり、理解を容易にするために一部ハッチングを省略している。
【図３】図１の太陽電池モジュールの断面斜視図である。
【図４】図１の太陽電池モジュールの製造工程の説明図であり、（ａ）は反射防止層形成工程を表す側面図であり、（ｂ）は表面凹凸形成工程を表す側面図であり、（ｃ）は封止工程の側面図である。
【図５】本発明の第２実施形態の太陽電池モジュールの断面図であり、理解を容易にするために一部ハッチングを省略している。
【図６】本発明の各実験例１〜４における反射防止層付き基板及びガラス基板の写真であり、（ａ）は実験例１の結果、（ｂ）は実験例２の結果、（ｃ）は実験例３の結果、（ｄ）は実験例４の結果を示す。
【発明を実施するための形態】
【００３２】
以下、本発明の実施形態について詳細に説明する。
【００３３】
本発明の第１実施形態の太陽電池モジュール１は、光を電気に変換する光電変換装置であり、図１のように、主要構成部材として、表側封止部材２（第１封止部材）と、裏側封止部材３（第２封止部材）と、太陽電池ストリング５と、封止材６，７を備えている。また、太陽電池モジュール１は、図２のように、表側封止部材２が透光性基板１０上に反射防止層１１が形成されたものであり、反射防止層１１側の面に微細な表面凹凸１２が形成されている。そして、太陽電池モジュール１は、この表面凹凸１２の形状に特徴の一つを有している。
【００３４】
表面凹凸１２は、裏側封止部材３とは反対側の表面に設けられ、可視光を散乱させ、表面での反射を抑制するものである。
表面凹凸１２には、図２，図３のように、反射防止層１１を貫通して透光性基板１０を底部１７とする第１凹部１５と、底部１８が透光性基板１０まで至らず反射防止層１１内に形成される第２凹部１６がある。
第１凹部１５は、表側封止部材２の外側主面（太陽電池ストリング５からみて外側の主面）から透光性基板１０に向かって深さをもつ凹部であり、反射防止層１１を貫通する貫通孔である。すなわち、第１凹部１５では、反射防止層１１から透光性基板１０の一部が露出している。
第１凹部１５の底部１７は、図２，図３のように、透光性基板１０の片面の一部で形成されており、底部１７には、実質的に凹凸が形成されていない。すなわち、第１凹部１５の底部１７には、高低差が０．３μｍ以上の凹凸が形成されていない。
第２凹部１６は、表側封止部材２の外側主面（太陽電池ストリング５からみて外側の主面）から透光性基板１０に向かって深さをもつ凹部であり、反射防止層１１の厚み方向の中間部に底部１８をもつ有底穴である。
第２凹部１６の底部１８には、凹凸が形成されており、その高低差は０．３μｍ以上となっている。
【００３５】
表側封止部材２は、上記したように、透光性基板１０上の反射防止層１１が形成されたものである。
【００３６】
透光性基板１０は、透光性を有する絶縁基板であり、裏側封止部材３及び封止材６，７とともに太陽電池ストリング５を封止する封止部材でもある。
透光性基板１０は、透光性と絶縁性を有するものであれば特に限定されるものではなく、例えば、各種ガラス基板や樹脂基板が使用できる。
透光性基板１０として使用できるガラスとしては、例えば、ソーダライムガラス、ホウケイ酸ガラス等を挙げることができる。
透光性基板１０としてガラスを使用した場合の組成は、特に限定されないが、ＳｉＯ2が５０〜８０重量％、Ａｌ2Ｏ3が０．１〜１０重量％、Ｎａ2Ｏ＋Ｋ2Ｏが１〜３０重量％、ＣａＯが１〜３０重量％、ＭｇＯが０．１〜１０重量％、Ｂ2Ｏ3が０〜２０重量％である。また、その他成分として、ＢａＯ、ＺｒＯ2、Ｆｅ2Ｏ3を含有してもよい。
本実施形態のように透光性基板１０を受光面側のカバーガラスとして使用する場合には、ガラス組成における酸化鉄量は少ない方が近赤外領域の透過率が向上する観点から、Ｆｅ2Ｏ3が０．０４重量％以下であることが好ましく、０．０２重量％以下であることがより好ましい。
上記したガラスの製造方法としては、特に限定されないが、ガラス原料を１５００〜１６００℃で加熱したのち、成形して板状に加工することで製造できる。
ガラスの成形方法には種々の方法を用いることができるが、例えば、フロート法、ロールアウト法等を挙げることができる。ロールアウト法を用いるとガラス基板表面にエンボス状の凹凸を形成することができる。
【００３７】
本実施形態の透光性基板１０は、強化ガラスを使用した強化ガラス層であり、上記のガラスに対して熱処理を行い、熱強化したガラスである。すなわち、透光性基板１０は、ガラスを軟化点付近まで加熱した後、空気を吹き付けて急冷した風冷強化ガラスである。
熱強化ガラスは、軟化点付近まで加熱後に急冷することによって、ガラスの表面付近領域と内部領域で固化する速度に差が生じ、密度に差が生じたものである。
すなわち、本実施形態の透光性基板１０は、表面付近領域に圧縮方向の圧縮応力層２０，２２が形成され、中心領域に引張方向の引張応力層２１が形成されている。
圧縮応力層２０，２２は、外部から曲げ応力がかかった際に生じる表面付近領域の引張応力を打ち消す効果があり、平均の破壊応力が軽減され、平均強度が向上する機能を有する。
したがって、本実施形態の透光性基板１０は、同一の厚みの熱強化処理を行っていないガラス基板（非熱強化ガラス基板）を用いた場合と比較して、より耐荷重性および耐衝撃性の大きい。
また、本実施形態の透光性基板１０は、上記したように熱強化処理によって平均強度が向上するので、透光性基板１０の厚みを薄くしたとしても、熱強化処理を行っていない厚みのあるガラス基板を用いた場合と同等の耐荷重性および耐衝撃性を実現することができ、製造する太陽電池モジュール１の軽量化が可能となる。
【００３８】
本実施形態の第１圧縮応力層２０及び第２圧縮応力層２２は、それぞれ平均厚みが透光性基板１０の平均厚みの１／６の厚みとなっており、通常の化学強化ガラスの圧縮応力層よりも厚い。
【００３９】
反射防止層１１は、可視光を散乱させ、表面での反射を抑制する層である。反射防止層１１は、巨視的には平坦であるが、微視的には表面凹凸１２により、凹凸が形成されている。
反射防止層１１は、屈折率が透光性基板１０の屈折率よりも大きく、空気の屈折率よりも小さい層である。
反射防止層１１の形成方法としては、特に限定されないが、塗布法又はゾルゲル法を用いることができる。
ゾルゲル法は、製造コストが低廉であり、生産適合性に優れた反射防止膜の形成方法である。例えば、反射防止層１１は、ゾルゲル法により基板上にチタニア・シリカ膜を形成することで形成できる。反射防止層１１は、その出発原料としてアモルファス型過酸化チタン及びシリコンアルコキシドを出発原料として、金属含有アナターゼ形酸化チタン、ケイ素化合物、及び熱分解性化合物を含む被膜形成用組成物を作製して形成できる。
反射防止層１１の最大厚みは、２μｍ以下であることが好ましく、１μｍ以下であることがより好ましい。
この範囲であれば、反射防止層１１が透光性基板１０から剥がれることを防止できる。
反射防止層１１の算術平均粗さは、０．５μｍ以上であることが好ましい。
この範囲であれば、高い防眩機能を発揮できる。
また、反射防止層１１の算術平均粗さは、反射防止層１１の最大厚みの５０％以上であることが好ましい。
【００４０】
裏側封止部材３は、いわゆるバックシートであり、絶縁性を有する樹脂シートである。
【００４１】
太陽電池ストリング５は、図２のように、複数の太陽電池セル３０が接続配線３１を介して直列接続されたものである。
太陽電池セル３０は、第１電極層５０と、第２電極層５１と、電極層５０，５１で挟まれた光電変換部５２を備えている。
【００４２】
光電変換部５２は、半導体基板上に半導体層が形成されたものである。
具体的には、光電変換部５２は、一導電型（例えば、ｐ型）の結晶シリコン基板の受光面側に、リン原子等の導電性不純物を拡散させ、逆導電型（例えば、ｎ型）のシリコン層を形成されたものである。すなわち、太陽電池セル３０は、結晶シリコン系太陽電池であり、ＰＮの半導体接合を有している。また、太陽電池セル３０は、例えば、ｎ型の結晶シリコン基板の受光面側に、真性なｉ層、ｐ層をこの順に備え、同ｎ型の結晶シリコン基板の裏面側に、真性なｉ層、ｎ層をこの順に備えた、ヘテロ接合型太陽電池セルなどであってもよい。
【００４３】
封止材６，７は、封止部材２，３を接着する接着層であり、太陽電池ストリング５を埋没させて封止する封止層である。
封止材６，７は、透明性と接着性と封止性を有していれば、特に限定されない。封止材６，７は、例えば、エチレン・酢酸ビニル共重合樹脂（ＥＶＡ）などの熱可塑性樹脂が採用できる。
なお、封止材６，７は、同じ材料で構成されていてもよいし、異なる材料で構成されていてもよい。
【００４４】
続いて、本実施形態の太陽電池モジュール１の製造方法について説明する。
【００４５】
まず、図４（ａ）のように、透光性基板１０上に反射防止層１１を積層する（反射防止層形成工程）。
【００４６】
このときの反射防止層１１の算術平均厚みは、後述する表面凹凸形成工程で形成する表面凹凸１２の表面粗さによって適宜設定されるが、より厚い方が好ましい。ブラスト加工後に表面粗さが大きくできるため、防眩性を発揮しやすくなる。
【００４７】
続いて、図４（ｂ）のように、反射防止層１１が積層された透光性基板１０に対して微細な表面凹凸１２を形成する（表面凹凸形成工程）。
【００４８】
このとき、ブラスト加工によって表面凹凸１２を形成する。すなわち、所定の硬度の研磨粒子を含む研磨材を透光性基板１０上の反射防止層１１の表面に高速で衝突させ微細な表面凹凸１２を形成する。
具体的には、表面凹凸１２を形成する方法としては、コンプレッサーによる圧縮空気を用いて、表面に吹きつけるサンドブラスト法、回転体から遠心力で研磨材をガラス表面に投射して、微細な表面凹凸を生成するショットブラスト法を挙げることができる。また、表面凹凸１２を形成する際には、ウエットブラストを使用することも出来る。
【００４９】
このとき使用される研磨粒子の硬度は、反射防止層１１よりも高く、透光性基板１０よりも低い。
研磨粒子の硬度は、反射防止層１１よりも高く、透光性基板１０よりも低い硬度であれば特に限定されるものではないが、一般に、ガラスのモース硬度は５．５、シリカ系反射防止層のモース硬度は３未満であるので、用いる研磨粒子のモース硬度は、３以上５以下が好適である。
モース硬度が３〜５の研磨粒子の材質としては、不飽和ポリエステル樹脂成型品（モース硬度３）、クルミ殻粒（モース硬度３）、ユリア樹脂成型品（モース硬度３．５）、杏の種（モース硬度３．５）、メラミン樹脂成型品（モース硬度４）、ピーチの種（モース硬度４）、還元鉄粉（モース硬度４．５）、ステンレスビーズ（モース硬度４．５）などが挙げられる。
【００５０】
研磨材のＪＩＳ  Ｒ６００１−１：２０１７に準ずる粒度は、特に限定されるものではないが、研磨材は、粒度がある程度大きい方が好ましい。研磨材の粒度は、Ｆ４６〜Ｆ２２０であることが好ましい。この範囲であれば、防眩性能を高めることができる。
ただし、当該ＪＩＳ規格に適合しない研磨材の場合、当該ＪＩＳ規格の第３表−粗粒の標準粒度分布の「３段目の試験用ふるい：公称目開き及びふるい上に残らなければならない最小質量分率」に記載された公称目開きの全ての試験用ふるいを用いて粒度分布試験を実施した場合に、公称目開き及びふるい上に残った質量分率が最も大きい公称目開きの値を、粒度とできる。
【００５１】
別途工程によって形成された太陽電池セル３０を接続配線３１で接続していき、太陽電池ストリング５を形成する（太陽電池ストリング形成工程）。
【００５２】
そして、図４（ｃ）のように、太陽電池ストリング５を表側封止部材２と裏側封止部材３で挟み、封止材６，７で表側封止部材２と裏側封止部材３の間を充填し、太陽電池ストリング５を封止する（封止工程）。
【００５３】
このとき、反射防止層１１は、太陽電池ストリング５を基準として透光性基板１０の外側に位置しており、第１圧縮応力層２０と直接接触している。
【００５４】
その後、必要に応じて、取出配線や端子ボックスの設置等の後処理を行い、太陽電池モジュール１が完成する。
【００５５】
本実施形態の透光性基板１０は、熱強化ガラスを使用しており、表面の傷に弱いという特徴がある。すなわち、透光性基板１０上に傷が存在する場合、振動や静荷重、水分などの影響によって徐々に傷が基板内部方向に延伸することが稀にある。そして、傷が基板内部方向に延伸し、基板表面付近の圧縮応力層２０の領域を越えて、基板中心部付近の引張応力層２１の領域にまで到達した場合、圧縮応力層２０，２２と引張応力層２１のバランスが崩れ、引張応力層２１での引張応力が解放されることによって、ガラス内部の結合が切断され、ガラス全面が粉砕される。
そこで、本実施形態の太陽電池モジュール１の製造方法によれば、ブラスト加工において、研磨粒子の硬度が反射防止層１１の硬度よりも高く、透光性基板１０の硬度よりも低い研磨粒子を用いている。そのため、透光性基板１０の表面に傷をつけることなく、反射防止層１１のみを研削し、微細な表面凹凸１２を形成できる。すなわち、熱強化ガラスを使用しても、傷の延伸による粉砕のおそれがなく、機械強度を維持したまま、太陽電池モジュール１の防眩性を向上できる。
【００５６】
続いて、本発明の第２実施形態の太陽電池モジュール１００について説明する。なお、第１実施形態の太陽電池モジュール１と同様の構成については、同一の付番を付して説明を省略する。
【００５７】
第２実施形態の太陽電池モジュール１００は、図５のように、表面凹凸１０１が第１実施形態の表面凹凸１２と最大深さが異なる。
第２実施形態の表面凹凸１０１は、最大の深さをもつ凹部１０２が透光性基板１０まで至っておらず、底部１０３が反射防止層１１内にある。すなわち、最大深さをもつ凹部１０２は、底部１０３が反射防止層１１で形成されている。
底部１０３と透光性基板１０との最短距離Ｄは、０μｍ超過０．１μｍ以下となっており、０．０５μｍ以下であることが好ましい。すなわち、底部１０３と透光性基板１０の最表面の圧縮応力層２０との距離は、極めて近い。
【００５８】
太陽電池モジュール１００の製造方法は、表面凹凸形成工程で形成する表面凹凸１０１の深さ以外、第１実施形態の太陽電池モジュール１の製造方法と同様であるため、説明を省略する。
【００５９】
太陽電池モジュール１００によれば、凹部１０２の底部１０３でわずかに反射防止層１１が積層されているため、透光性基板１０と反射防止層１１の界面に水等が進入することを防止でき、反射防止膜が水等の存在によって透光性基板１０から浮くことを防止できる。
【００６０】
上記した実施形態では、モース硬度で研磨粒子の硬度を特定していたが、透光性基板１０、反射防止層１１、研磨粒子の相対的な硬度の関係が特定できれば、硬度の特定は限定されるものではない。鉛筆硬度やビッカース硬度などで硬度を特定してもよい。
ここでいう「鉛筆硬度」とは、各硬度の鉛筆で対象物をひっかいて、対象物の表面が傷つくか否かを判断する尺度である。
ここでいう「ビッカース硬度」とは、ダイヤモンドでできた圧子を対象物に対して押込み、そこにできる圧痕の面積の大小で硬度を判断する尺度である。
また、摩擦試験機もしくは手作業によって、反射防止層１１の形成されたガラス製の透光性基板１０及び反射防止層１１を形成した同等のガラス製の透光性基板１０に対して研磨材を摩擦させる方法で硬度を特定してもよい。
例えば、手作業で硬度を特定する場合には、研磨材を、反射防止層１１の形成されていないガラス製の透光性基板と、反射防止層１１を形成した同等のガラス製の透光性基板の表面上にそれぞれ適量振り撒き、やわらかい布などで基板表面上をこすり付ける。表面を光学顕微鏡で観察し、反射防止層１１の形成されていないガラス製の透光性基板には傷が観察されず、かつ、反射防止層１１を形成したガラス製の透光性基板には傷が観察される場合、研磨粒子の硬度はガラス製の透光性基板の硬度よりも低く、反射防止層１１の硬度よりも高い。
【００６１】
上記した実施形態では、反射防止層形成工程及び表面凹凸形成工程を封止工程の前に行っていたが、本発明はこれに限定されるものではない。反射防止層形成工程及び表面凹凸形成工程を封止工程の後に行ってもよい。また、反射防止層形成工程、封止工程、表面凹凸形成工程の順に行ってもよい。
【００６２】
上記した実施形態では、透光性基板１０として熱強化ガラスを使用したが、本発明はこれに限定されるものではない。透光性基板１０として化学強化ガラスを使用してもよい。また、透光性基板１０として熱強化又は化学強化を行っていない非強化ガラスを使用してもよい。
【００６３】
上記した実施形態では、裏側封止部材３としてバックシートを使用したが、本発明はこれに限定されるものではない。裏側封止部材３としてガラス板を使用してもよい。勿論、強化ガラス板であってもよいし、非強化ガラス板であってもよい。
【００６４】
上記した実施形態では、透光性基板１０側から光を取り入れる片面受光型の太陽電池モジュールであったが、本発明はこれに限定されるものではない。両面受光型の太陽電池モジュールであってもよい。
【００６５】
上記した実施形態では、太陽電池セル３０は結晶シリコン系太陽電池であったが、本発明はこれに限定されるものではない。太陽電池セル３０は、他の種類の太陽電池であってもよい。
【００６６】
上記した実施形態は、本発明の技術的範囲に含まれる限り、各実施形態間で各構成部材を自由に置換や付加できる。
【００６７】
以下、実験例により本発明を具体的に説明する。なお、本発明は、以下の実験例に限定されるものではなく、その要旨を変更しない範囲で適宜変更して実施できる。
【００６８】
（実験例１）
まず、モース硬度が約６．５のソーダライムガラス製の透光性基板の片面に反射防止層としてモース硬度が約３のシリカ系反射防止層を形成して反射防止層付き基板を作製した。そして、反射防止層付き基板の反射防止層側の面にモース硬度が１２のホワイトアルミナ製の研磨粒子を吹き付けて研磨加工を行った。これを実験例１とした。
【００６９】
（実験例２）
モース硬度が約６．５のソーダライムガラス製の透光性基板にモース硬度が１２のホワイトアルミナ製の研磨粒子を吹き付けて研磨加工を行った。すなわち、実験例２では、透光性基板に対して反射防止層を形成していない。これを実験例２とした。
【００７０】
（実験例３）
実験例１において、研磨粒子としてモース硬度が４．５のステンレスビーズを使用した以外、同様とした。これを実験例３とした。
【００７１】
（実験例４）
実験例２において、研磨粒子としてモース硬度が４．５のステンレスビーズを使用した以外、同様とした。これを実験例４とした。
【００７２】
実験例１〜４の結果を図６に示す。
図６（ａ）（実験例１）及び図６（ｂ）（実験例２）のように、研磨粒子として、モース硬度が反射防止層及び透光性基板よりも高いホワイトアルミナを用いた場合、透光性基板及び反射防止層の両方において表面に傷が観察された。
一方、図６（ｃ）（実験例３）及び図６（ｄ）（実験例４）のように、研磨粒子として、モース硬度が反射防止層よりも高く透光性基板よりも低いステンレスビーズを用いた場合、反射防止層には傷が観察されたが、透光性基板には傷が観察されなかった。
【００７３】
これらのことから、ブラスト加工に用いる研磨粒子のモース硬度を反射防止層よりも高く、かつ透光性基板よりも低くすることでガラスの表面に傷が付かずに反射防止層に表面凹凸を形成できることがわかった。
【符号の説明】
【００７４】
１  太陽電池モジュール
２  表側封止部材（第１封止部材）
３  裏側封止部材（第２封止部材）
１０  透光性基板
１１  反射防止層
１２  表面凹凸
１５  第１凹部
１６  第２凹部
１７，１８  底部
２０  第１圧縮応力層
２２  第２圧縮応力層
３０  太陽電池セル
３１  接続配線
【図１】
2020053500.tif 000003
【図２】
2020053500.tif 000004
【図３】
2020053500.tif 000005
【図４】
2020053500.tif 000006
【図５】
2020053500.tif 000007
【図６】
2020053500.tif 000008